(57)【要約】【課題】  濃縮燃料で作動する直接酸化燃料電池システム用の多孔質輸送構造体を提供する。【解決手段】  １つの実施態様では、触媒層と、任意選択の微孔質層と、任意選択のバッキング層と、および導電性の多孔質輸送構造体であって、多孔質体とこの多孔質体に接触した不透過性層とをこの順序で含む多孔質輸送構造体とを、上記の順序で含む、直接酸化燃料電池が提供される。別の実施態様により、多孔質体とこの多孔質体に接触した不透過性層とを含んでいる導電性の多孔質輸送構造体を含む直接酸化燃料電池であって、直接酸化燃料電池によって約６０〜約８０℃の範囲の動作温度において約０．６未満の最終的な水輸送係数（α）が達成される、直接酸化燃料電池が提供される。【選択図】図１
2009026762.tif 000002
【特許請求の範囲】
【請求項１】
触媒層と、
任意選択の微孔質層と、
任意選択のバッキング層と、
導電性の多孔質輸送構造体であって、
多孔質体と、
前記多孔質体に接触した不透過性層と、
をこの順序で含む多孔質輸送構造体と、
を上記の順序で含む、直接酸化燃料電池。
【請求項２】
前記多孔質体が導電性である、請求項１に記載の直接酸化燃料電池。
【請求項３】
前記多孔質輸送構造体が、前記多孔質体に接触した１種以上の導電性材料をさらに含む、請求項１に記載の直接酸化燃料電池。
【請求項４】
前記導電性材料が、導電性のピン、ビア、メッシュ、コーティング、およびそれらの組み合わせよりなる群から選択される、請求項３に記載の直接酸化燃料電池。
【請求項５】
前記不透過性層が導電性である、請求項１に記載の直接酸化燃料電池。
【請求項６】
前記多孔質体の厚さが約１００μｍ〜約２ｍｍである、請求項１に記載の直接酸化燃料電池。
【請求項７】
前記多孔質体が約５μｍ以上の細孔寸法を有する細孔を含む、請求項１に記載の直接酸化燃料電池。
【請求項８】
前記多孔質体が、炭素紙、炭素布、多孔質炭素、金属フォーム、またはこれらの組み合わせを含む、請求項１に記載の直接酸化燃料電池。
【請求項９】
前記多孔質体が１つ以上の多孔質体副層をさらに含む、請求項１に記載の直接酸化燃料電池。
【請求項１０】
前記多孔質体が、１つ以上の側面不透過性壁によって密閉されている１つ以上の側面をさらに含む、請求項１に記載の直接酸化燃料電池。
【請求項１１】
前記側面不透過性壁が導電性ではない、請求項１０に記載の直接酸化燃料電池。
【請求項１２】
前記側面不透過性壁が前記導電性の不透過性層と同じ材料で構成されている、請求項１０に記載の直接酸化燃料電池。
【請求項１３】
前記多孔質輸送構造体がその中に１つ以上のチャネルをさらに含む、請求項１に記載の直接酸化燃料電池。
【請求項１４】
前記多孔質輸送構造体がその中に複数のチャネルをさらに含み、前記チャネルは入口領域を出口領域に接続しており、および前記チャネルと前記触媒層との間の距離は前記入口領域から前記出口領域に向かって減少している、請求項１に記載の直接酸化燃料電池。
【請求項１５】
前記多孔質輸送構造体がその中に複数のチャネルをさらに含み、前記チャネルが前記触媒層に対して均一な距離になっていない、請求項１に記載の直接酸化燃料電池。
【請求項１６】
前記不透過性層が、グラファイト、金属、またはこれらの組み合わせを含む、請求項１に記載の直接酸化燃料電池。
【請求項１７】
カソード排気をさらに含み、かつ前記カソード排気から水を回収することなく作動するように構成されている、請求項１に記載の直接酸化燃料電池。
【請求項１８】
前記直接酸化燃料電池によって約０．６未満の最終的な水輸送係数（α）が達成される、請求項１に記載の直接酸化燃料電池。
【請求項１９】
前記触媒層がカソード触媒層である、請求項１に記載の直接酸化燃料電池。
【請求項２０】
前記微孔質層、前記バッキング層、またはその両方をさらに含む、請求項１に記載の直接酸化燃料電池。
【請求項２１】
直接メタノール型燃料電池である、請求項１に記載の直接酸化燃料電池。
【請求項２２】
電源として請求項１に記載の直接酸化燃料電池を含むデバイス。
【請求項２３】
コンピューター、携帯情報端末、携帯電話、カメラ、携帯音楽装置、携帯ゲーム機、発電機、自動車、オートバイ、スクーター、家庭電化製品、およびこれらの組み合わせよりなる群から選択される、請求項２２に記載のデバイス。
【請求項２４】
多孔質体と、
前記多孔質体に接触した不透過性層と、
を含む導電性の多孔質輸送構造体を含む直接酸化燃料電池であって、
前記直接酸化燃料電池によって約６０〜約８０℃の範囲の動作温度において約０．６未満の最終的な水輸送係数（α）が達成される、直接酸化燃料電池。
【発明の詳細な説明】
【技術分野】
【０００１】
本発明は、一般に携帯電源用の燃料電池に関する。
【背景技術】
【０００２】
直接酸化燃料電池（ＤＯＦＣ）は、液体燃料の完全な電解酸化によって電気を発生させる電気化学的デバイスである。一般的な液体燃料としては、メタノール、エタノール、ギ酸、ジメチルエーテル、これらの水溶液、およびこれらの組み合わせがある。酸化剤は、実質的に純粋な酸素または希薄流（空気中の酸素など）であってよい。携帯用途および移動用途（例えば、ノートパソコン、携帯電話、ＰＤＡなど）にＤＯＦＣを用いた場合の重要な利点として、液体燃料の保管の容易さ／取り扱いやすさ、およびエネルギー密度が高いことなどがある。
【０００３】
ＤＯＦＣシステムの一例は、直接メタノール型燃料電池（ＤＭＦＣ）である。ＤＭＦＣでは一般に、アノードとカソード、およびこれらの間にあるプロトン伝導性膜電解質とを有する、膜−電極接合体（ＭＥＡ）を用いている。高分子電解質膜またはＰＥＭと呼ばれることがある膜電解質の一般的な例として、ナフィオン（Ｎａｆｉｏｎ）（登録商標）（Ｅ．Ｉ．Ｄｕｐｏｎｔ  ｄｅ  Ｎｅｍｏｕｒｓ  ａｎｄ  Ｃｏｍｐａｎｙの登録商標）がある。メタノール／水の溶液は燃料としてアノードへ直接供給され、空気は酸化剤としてカソードへ供給される。アノードでは、触媒（一般的にはＰｔ−Ｒｕ触媒）の存在下でメタノールが水と反応して、二酸化炭素、プロトンおよび電子を生成する。すなわち次のようになる。
［化１］
ＣＨ３ＯＨ＋Ｈ２Ｏ→ＣＯ２＋６Ｈ＋＋６ｅ−    （１）
【０００４】
プロトンはプロトン伝導性膜電解質を通過してカソードへ移動する。高分子電解質膜は電子の伝導性がない。電子は外部回路を通ってカソードへ伝わり、外部回路では電力が提供される。カソードでは、プロトン、電子および空気の酸素分子が触媒（一般的にはＰｔ触媒）の存在下で結合して水を形成する。つまり次のようになる。
［化２］
３／２Ｏ２＋６Ｈ＋＋６ｅ−→３Ｈ２Ｏ    （２）
【０００５】
２種類の電気化学反応（１）および（２）により、次のような全電池反応が行われる。
［化３］
ＣＨ３ＯＨ＋３／２Ｏ２→ＣＯ２＋２Ｈ２Ｏ    （３）
【０００６】
【特許文献１】米国特許出願公開第２００６／０１３４４８７号明細書
【特許文献２】米国特許出願公開第２００７／００８７２３４号明細書
【特許文献３】米国特許第５，５９９，６３８号明細書
【非特許文献１】Ｙ．Ｓ．キム、Ｍ．Ｊ．サムナー、Ｗ．Ｌ．ハリソン、Ｊ．Ｓ．リフル、Ｊ．Ｅ．マクグラス、及びＢ．Ｓ．ピボバー（Ｙ．Ｓ．Ｋｉｍ，Ｍ．Ｊ．Ｓｕｍｎｅｒ，Ｗ．Ｌ．Ｈａｒｒｉｓｏｎ，Ｊ．Ｓ．Ｒｉｆｆｌｅ，Ｊ．Ｅ．ＭｃＧｒａｔｈ，ａｎｄＢ．Ｓ．Ｐｉｖｏｖａｒ）、Ｄｉｒｅｃｔ  Ｍｅｔｈａｎｏｌ  Ｆｕｅｌ  Ｃｅｌｌ  Ｐｅｒｆｏｒｍａｎｃｅ  ｏｆ  Ｄｉｓｕｌｆｏｎａｔｅｄ  Ｐｏｌｙ（ａｒｙｌｅｎｅ  ｅｔｈｅｒ  ｂｅｎｚｏｎｉｔｒｉｌｅ）Ｃｏｐｏｌｙｍｅｒｓ，Ｊ．Ｅｌｅｃｔｒｏｃｈｅｍ．Ｓｏｃ．、１５１巻、Ａ２１５７−Ａ２１７２ページ、２００４年１２月。
【発明の開示】
【発明が解決しようとする課題】
【０００７】
一般にＤＭＦＣでは、メタノールは一部が膜電解質を透過してアノードからカソードへ移る。このメタノールのことを「クロスオーバーメタノール」と呼ぶ。クロスオーバーメタノールはカソードで酸素と反応し、これによって燃料電池の燃料利用効率およびカソード電位が低下する。その結果、燃料電池によって生成される電力は少なくなる。メタノールのほかに、水も膜を通過してクロスオーバーする。この「クロスオーバー水」は、少なくとも一部が電気浸透抗力（ｅｌｅｃｔｒｏｏｓｍｏｔｉｃ  ｄｒａｇ）および拡散によって引き起こされ、その結果、相当量の水がアノードから失われる。
【０００８】
メタノールのクロスオーバーおよびその有害な影響を制限し、かつ膜を通過してカソードへ過度の水がクロスオーバーしても耐えられるよう十分な水を供給するために、従来のＤＭＦＣシステムではアノードで希釈メタノール溶液（３〜６容量％）を使用している。このようなシステムの問題は、必要とされる相当量の水によって携帯システムへの負担が生じることであり、またシステムのエネルギー密度が犠牲にされる。
【０００９】
ＤＭＦＣテクノロジーはリチウムイオンバッテリーやその他の先進バッテリーと競い合うものなので、高濃度燃料を使用できることは携帯電源にとって非常に望ましいことである。アノードからカソードへ向かって膜を通過する水のクロスオーバーを少なくするかまたは負にすることは、高濃度メタノール燃料で燃料電池を作動させるための１つの鍵であることが示された（特許文献１および特許文献２。どちらもその全体を本明細書に援用する）。
【００１０】
膜を通過する水のクロスオーバーの１つの尺度は、最終的な水輸送係数（α）である。最終的な水輸送係数は、電解質膜を貫通する、プロトン当たりの水分子の数と定義される。最終的な水輸送係数（α）は知られている用語であり、例えば、すでに援用されている特許文献２に記載されている。メタノールの直接使用によってＤＭＦＣが作動するための理論的なα値は、メタノール燃料濃度が１０Ｍ、１７Ｍおよび２４Ｍ（純メタノール）の場合にそれぞれ０．５２、０．０５および−０．１６７である。
【００１１】
これまでαの低い膜−電極接合体（ＭＥＡ）は２つの主な方法で作られてきた。その１つは、特許文献１に記載されている薄いナフィオン膜を通過する液体の水の逆流を利用するものである。この取り組み方では、空気循環カソード中の高疎水性の微孔質層および薄膜（例えば、ナフィオン１１２）を使用することによって、６０℃でα＝０．４が実証されている。もう一方の取り組み方は、炭化水素膜を使用するものである。例えば、スルホン化ポリ（アリーレンエーテルベンゾニトリル）膜でα＝１．３が実証された（非特許文献１。その内容全体を本明細書に援用する）。
【００１２】
特許文献３は、固体高分子電解質膜を用いた水溶液供給有機燃料電池を開示している。
【課題を解決するための手段】
【００１３】
本発明の１つの実施態様は、アノードからカソードへの水のクロスオーバーが極めて少ないか、または負になる多孔質輸送構造体を提供する。
【００１４】
本発明の１つの実施態様は、カソード排気から水を回収せずに、カートリッジまたは他の供給源（純メタノールを含む）からの高濃度燃料で直接作動することができる直接酸化燃料電池を提供する。直接酸化燃料電池は、高い電池温度で高濃度燃料を用いて高性能を示す。
【００１５】
１つの実施態様では、多孔質輸送構造体を高分子電解質膜のカソード側に設ける。これによって、アノードからカソードへの水のクロスオーバーは極めて少なくなるかまたは負になる。
【００１６】
１つの実施態様では、携帯電源用の燃料電池が提供される。別の実施態様では、アノードでの高濃度燃料の直接供給によって作動する直接メタノール型燃料電池が提供される。
【００１７】
１つの実施態様では、
触媒層と、
任意選択の微孔質層と、
任意選択のバッキング層と、
導電性の多孔質輸送構造体であって、
多孔質体と、
この多孔質体に接触した不透過性層と、
をこの順序で含む多孔質輸送構造体と、
を、上記の順序で含む、直接酸化燃料電池が提供される。
【００１８】
１つの実施態様では、
多孔質体と、
この多孔質体に接触した不透過性層と、
を含んでいる導電性の多孔質輸送構造体を含む直接酸化燃料電池であって、直接酸化燃料電池によって約６０〜約８０℃の範囲の動作温度において約０．６未満の最終的な水輸送係数（α）が達成される、直接酸化燃料電池が提供される。
【発明を実施するための最良の形態】
【００１９】
１つの実施態様では、直接酸化燃料電池は約０．６未満の最終的な水輸送係数（α）を達成する。水輸送係数は、これ未満のあらゆる値および部分範囲の値が含まれ、０．６、０．５５、０．５、０．５２、０．５、０．４５、０．４、０．３５、０．３３、０．３、０．２５、０．２、０．１５、０．１４、０．１、０．０５、０．０１、０．００および−０．１６７を含む。
【００２０】
１つの実施態様では、本発明は、６０〜約８０℃の温度下の活性空気流システム（ａｃｔｉｖｅ  ａｉｒ−ｆｌｏｗｉｎｇ  ｓｙｓｔｅｍ）において０．１から−０．１６７のα値を達成し、そのようにしてアノードでの濃度１５〜２４Ｍのメタノールの直接供給が可能となる燃料電池を提供する。
【００２１】
従来の直接酸化燃料電池では、カソード側は典型的には、高分子電解質膜に接合されたカソード触媒層、バッキング層（微孔質層を有するかまたは有しない）、およびグラファイト製または金属製の双極板（ｂｉｐｏｌａｒ  ｐｌａｔｅ）の表面に機械加工された平行または蛇行のチャネルを有する流れ場を含んでいる。本発明の１つの実施態様では、カソード側は、カソード触媒層および多孔質輸送構造体を含み、これらの間に挟まれたバッキング層および／または微孔質層を有するかまたは有しない。１つの実施態様では、多孔質輸送構造体は、触媒層に面した１つの開口側と不透過性層で密閉された反対側とを有する多孔質体を含んでいる。図１は、このような多孔質輸送構造体の１つの実施態様を模式的に示している。
【００２２】
図１に示すように、多孔質輸送構造体は多孔質体と不透過性層を含んでいる。多孔質輸送構造体は導電性でなければならない。１つの実施態様では、多孔質体と不透過性層は導電性ではない。この実施態様では、多孔質体と不透過性層を貫通するかまたはそれらの周囲にある、あるいは多孔質体と不透過性層を貫通しかつこれらの周囲にある１種以上の導電性材料によって、電気的接触が行われる。別の実施態様では、多孔質体は導電性であり、不透過性層は導電性でない。別の実施態様では、多孔質体は導電性ではなく、不透過性層は導電性である。別の実施態様では、多孔質体と不透過性層の両方が導電性である。本明細書で使用される「多孔質」および「不透過性」という用語は、液体および気体などの流体に関連したものである。
【００２３】
１つの実施態様では、多孔質輸送構造体は、多孔質体に接触した１種以上の導電性材料を含んでいる。導電性材料は特に限定されず、導電性材料として、１種またはそれ以上の導電性のピン、ビア、メッシュ、コーティング、およびそれらの組み合わせを挙げることができる。
【００２４】
図１に示されているように、乾燥空気を（例えば、多孔質輸送構造体の左隅の）カソード入口に供給すると、空気は多孔質輸送構造体の多孔質体を通って流れ、かつ／または拡散し、バッキング層および触媒層を透過して、最終的にカソード触媒層内で反応して水を生成する。その後、生成水（ｐｒｏｄｕｃｔ  ｗａｔｅｒ）は、触媒層およびバッキング層を通って移動して多孔質輸送構造体の多孔質体に入る。排気ガスはカソード出口から除去される。多孔質輸送構造体の１つの機能は、カソード内に水を保持しかつ内部加湿を促進し、それによってアノードからカソードへの水の流れを極めて少なくするかまたは負にすることである。これは、少なくとも一部は、多孔質輸送構造体内の蛇行経路によって達成される。多孔質輸送構造体は、反応物を送り出し、触媒層から生成物を除去するという機能も果たす。多孔質輸送構造体は、アノード側またはカソード側の一方または両方で利用できる。
【００２５】
多孔質輸送構造体内の不透過性層は、反応物および生成水が電池から漏れるのを防ぐかまたは実質的に防ぎ、そのようにしてカソード内部の湿気を保ち、それゆえに膜の水輸送係数αを減少させる。図６に示すように不透過性層がカソード触媒層の反対側にある多孔質輸送構造体で構成される電池でαを実験的に測定すると、不透過性表面のないものと比べてαが５〜１０倍減少することが確認される。
【００２６】
多孔質体の厚さは約１００μｍから約２ｍｍの間であってよい。多孔質体の厚さは、これらの間のあらゆる値および部分範囲が含まれ、約１００、２００、３００、４００、５００、６００、７００、８００、９００μｍ、および約１および２ｍｍを含む。携帯機器に関しては、道理に合った範囲内に電池の空気圧降下を維持することを考慮して、下限は１００マイクロメートルであることが好ましい。単一電池の体積を小さく保つため（したがって、得られる燃料電池のスタックをコンパクトに保つため）には、上限は２ミリメートルであることが望ましい。
【００２７】
１つの実施態様では、多孔質体は約５μｍ以上の細孔寸法を有する細孔を含む。細孔寸法は、これ以上のあらゆる値および部分範囲が含まれ、約５、６、７、８、９、１０、１５、２０、２５、３０、３５、４０、４５、５０、５５、６０、６５、７０、７５、８０、８５、９０、９５および１００μｍを含む。
【００２８】
１つの実施態様では、多孔質体の多孔率は５０％より大きい。多孔率は、これより大きいあらゆる値および部分範囲が含まれ、５０、５５、６０、６５、７０、７５、８０、８５、９０、および９５％の多孔を含む。
【００２９】
多孔質体は、任意の耐食多孔質材料で好適に作ることができる。多孔質体は、導電性材料、非導電性材料、または導電性材料と非導電性材料の組み合わせで作ることができる。多孔質体材料の幾つかの非限定例として、炭素紙、炭素布、多孔質炭素、金属フォーム、材料または任意の複合材料、あるいはこれらの組み合わせがある。多孔質体は、所望される場合には、１種以上の親水性または疎水性の薬剤で全面的または部分的に処理してよい。このような親水性および疎水性の薬剤は知られており、所望の性質に応じて任意の界面活性剤または表面処理剤を好適に選択することができる。多孔質体は、導電性コーティング、例えば、導電性の金属または炭素コーティングあるいはさらには導電性ポリマーコーティングを有していてもよい。コーティングを組み合わせることも可能である。
【００３０】
不透過性層は、任意の不透過性材料で好適に作ることができる。１つの実施態様では、不透過性層は耐食性の不透過性材料で作られる。不透過性層は、任意の導電性材料、非導電性材料、または導電性材料と非導電性材料の組み合わせで作ることができる。１つの実施態様では、不透過性層は、グラファイト、金属、またはこれらの組み合わせで作られる。
【００３１】
不透過性層の厚さは、層が液体および気体などの流体に対して不透過性または実質的に不透過性である限り、特に限定されない。不透過性層の厚さは、約３０μｍから約１ｍｍ未満の範囲であってよい。この範囲には、これらの間のあらゆる値および部分範囲が含まれ、約３０、３５、４０、４５、５０、５５、６０、６５、７０、７５、８０、８５、９０、９５、１００、２００、３００、４００、５００、６００、７００、８００、９００μｍ、および約１ｍｍ未満を含む。
【００３２】
１つの実施態様では、多孔質体は、１つ以上の側面をさらに含み、それは電池から流体が漏れるのを防ぐために１つ以上の側面不透過性壁によって密閉されていてよい。側面不透過性壁は、導電性であってもなくてもよい。１つの実施態様では、側面不透過性壁は不透過性層と同じ材料である。１つの実施態様では、側面不透過性壁は不透過性層とは異なる材料でできている。
【００３３】
多孔質輸送構造体はその中に１つ以上のチャネルを含んでもよい。チャネルは、平行、蛇行または相互嵌合（ｉｎｔｅｒｄｉｇｉｔａｔｅｄ）の流れ場を形成してもよい。チャネルはどんな断面を有していてもよい。例えば、矩形、円形、正方形、楕円形、または他の任意の断面でもよい。チャネルは、多孔質輸送構造体の表面上に機械加工されるか、またはその内側の内部に埋め込まれていてよい。
【００３４】
１つの実施態様が図２に示されている。この図は、カソード触媒層に面する表面上に機械加工された開口チャネルを有する多孔質輸送構造体を示す。
【００３５】
１つの実施態様では、矩形または円形のチャネルが多孔質体の内側に埋め込まれた、図３に示されているようなものなどがある。別の実施態様では、図４に示されているようなものなど、埋め込まれたチャネルは多孔質輸送構造体の開口表面との距離が均一でない。１つの実施態様では、チャネルの中心とカソード触媒層に面した表面との間の距離は、カソード入口領域からその出口領域にかけて減少する。これは、（一つには、入口領域において拡散距離を長くすることにより）入ってくる乾燥空気によって膜が乾燥するのを防ぎ、かつ（一つには、フローチャネル中の空気の酸素含量が低い場所で拡散距離を短くすることにより）出口領域における酸素輸送を改善するためである。チャネルの中心は触媒層からの距離が異なるように配置することができ、かつチャネルから触媒層までの距離は、入口領域での膜の乾燥を防ぐと同時に出口領域での酸素の枯渇を防ぐために調整できる。図４に示すように埋め込まれたチャネルを有する多孔質輸送構造体には、触媒／バッキング層と多孔質輸送構造体との間の界面における接触面積が、従来の電池におけるバッキング層と表面チャネルを有する双極板との間の接触面積よりもかなり大きいため、電池中の接触抵抗が実質的に減少するという付加的な便益がある。
【００３６】
１つの実施態様では、チャネルの寸法は、幅が約０．３〜２ｍｍ、および深さが約２００μｍ〜約１ｍｍの範囲である。これらの範囲には、これらの間あらゆる値および部分範囲が含まれ、幅約０．３、０．４、０．５、０．７５、１、１．２５、１．５、１．７５および２ｍｍ、および深さ約２００、３００、４００、５００、６００、７００、８００、９００μｍおよび１ｍｍを含む。いずれか１つの多孔質輸送構造体内のチャネルまたは幾つかの多孔質輸送構造体におけるチャネルは、寸法が同じであっても異なっていてもよい。
【００３７】
１つの実施態様では、多孔質輸送構造体は、図５に示すように種々の多孔質材料で作られた２つ以上の副層からなる複合体であってよい。各副層は、微細構造、細孔寸法、多孔率、湿潤処理（すなわち、親水性または疎水性）、および層の厚さが異なってもよい。これらは、本明細書の教示を組み合わせるならば、当業者によって好適に選択することができる。
【００３８】
三次元チャネル構造を有する多孔質輸送構造体は、機械加工、射出成形、押出し成形、粉末からの選択焼結、積層などによって製作できる。
【００３９】
図６および７は、多孔質輸送構造体を使用した電池でできている２種類のスタック構成を示す。図６に示されている一方のスタックは、アノード板とカソード板の両方に多孔質輸送構造体を使用し、アノード側とカソード側を隔てた１つの不透過性壁を有している。一方、図７のスタックは、アノード用として従来の固体板を含んでいるが、カソード用には多孔質輸送構造体を含んでいる。その他の組み合わせも企図されている。
【００４０】
図８ａおよび８ｂは、多孔質輸送構造体が導電性材料を含みかつ多孔質体部を貫通するチャネルも含んでいる、１つの実施態様の２つの図を示す。図８ｂは、図８ａのＡ−Ａ’の線に沿った断面図である。この実施態様では、多孔質体は導電性ではなく、不透水層は導電性である。図に示されている導電性材料によって電気的接触が行われる。側面不透過性壁は、導電性であってもなくてもよい。
【００４１】
高分子電解質膜は特には限定されず、本明細書の教示と当業者の知識を合わせるならば、公知の膜から好適に選択することができる。高分子電解質膜の幾つかの例として、フッ素化膜または炭化水素膜がある。
【００４２】
カソード側は、空気循環式または空気吸込式にすることができる。カソード側から水を回収する必要はない。
【００４３】
微孔質層は、存在する場合、特に限定されない。微孔質層の１つの機能は、触媒層と気体拡散層との接触を滑らかにすることである。微孔質層は、多孔質輸送構造体よりもかなり薄いものであり、またかなり小さな細孔を含んでいる。多孔質輸送構造体とは異なり、微孔質層は芯としては機能しない。１つの実施態様では、微孔質層の厚さは約１０〜６０μｍの範囲である。この範囲には、これらの間あらゆる値および部分範囲が含まれ、約１０、１５、２０、２５、３０、３５、４０、４５、５０、５５および６０μｍを含む。１つの実施態様では、微孔質層中の細孔寸法は約５０〜１００ｎｍの範囲である。この範囲には、これらの間のあらゆる値および部分範囲が含まれ、約５０、６０、７０、８０、９０および１００ｎｍを含む。
【００４４】
微孔質層は、好適には炭素粉末およびＰＴＦＥで作ることができる。
【００４５】
バッキング層は、存在する場合、特に限定されない。バッキング層の１つの機能は、反応物が電極中に分散されるようにすることである。別の機能は、電池中の集電ランド部（ｃｕｒｒｅｎｔ  ｃｏｌｌｅｃｔｉｎｇ  ｌａｎｄｓ）に対して横方向に電子を伝えることである。バッキング層は、生成水をカソードから、また生成物の二酸化炭素をアノードから除去するのにも役立つ。１つの実施態様では、バッキング層の厚さは約５０〜４００μｍの範囲である。この範囲には、これらの間のあらゆる値および部分範囲が含まれ、約５０、１００、１５０、１７５、２００、２２５、２５０、３００、３５０および４００μｍを含む。１つの実施態様では、バッキング層の細孔寸法は約１０〜３０μｍの範囲である。バッキング層は、好適には炭素紙、炭素布、またはこれらの組み合わせで作ることができる。
【００４６】
１つの実施態様では、燃料電池は、触媒電極層、微孔質層、バッキング層、多孔質輸送構造体をこの順で含み、多孔質輸送構造体は、多孔質体とこの多孔質体に接触した不透過性層とをこの順で含む。触媒電極層は、カソード触媒層またはアノード触媒層であってよい。
【００４７】
１つの実施態様では、燃料電池は、触媒電極層、バッキング層、多孔質輸送構造体をこの順で含み、多孔質輸送構造体は多孔質体とこの多孔質体に接触した不透過性層とをこの順で含む。触媒電極層は、カソード触媒層またはアノード触媒層であってよい。
【００４８】
１つの実施態様では、燃料電池は、触媒電極層、微孔質層、多孔質輸送構造体をこの順で含み、多孔質輸送構造体は多孔質体とこの多孔質体に接触した不透過性層とをこの順で含む。触媒電極層は、カソード触媒層またはアノード触媒層であってよい。
【００４９】
アノードおよびカソードの触媒層は特には限定されず、本明細書の教示があれば、必要以上に実験作業を行わなくとも同業者が好適に選択できる。１つの実施態様では、アノードにＰｔ−Ｒｕ触媒が使用され、カソードにＰｔ触媒が使用される。
【００５０】
高分子電解質膜は特に限定されず、本明細書の教示があれば、必要以上に実験作業を行わなくとも同業者が好適に選択できる。１つの実施態様では、高分子電解質膜はナフィオン（Ｎａｆｉｏｎ）（登録商標）膜である。
【００５１】
燃料電池は、直接酸化燃料電池に用いるのに好適な任意の燃料で作動しうる。このような燃料の例としては、メタノール、エタノール、その他のアルコール、ギ酸、ジメチルエーテル、それらの水溶液、およびこれらの組み合わせがある。１つの実施態様では、メタノール水溶液または純メタノールのいずれかが燃料として使用される。燃料電池では、水中での濃度範囲１〜２４Ｍのメタノール、またはこれらの間の任意の濃度のメタノール燃料を好適に使用できる。例えば、濃度１、２、３、４、５、６、７、８、９、１０、１１、１２、１３、１４、１５、１６、１７、１８、１９、２０、２１、２２、２３および２４Ｍのメタノールを使用できる。１つの実施態様では、メタノールの濃度範囲は１０〜２４Ｍである。別の実施態様では、濃度範囲１５〜２４Ｍのメタノールを使用できる。１つの実施態様では、燃料は３０重量％のメタノール水溶液である。別の実施態様では、燃料は純粋なメタノールまたは実質的に純粋なメタノールである。
【００５２】
１つの実施態様では、燃料電池は、１００ｍＷ〜１００Ｗの電力を提供し、その範囲には、１００、２００、３００、４００、５００、６００、７００、８００、または９００ｍＷ、１、２、３、４、５、６、７、８、９、１０、１５、２０、２５、３０、３５、４０、４５、５０、６０、７０、８０、９０、または１００Ｗ、あるいは任意の値が含まれ、これらの間の任意の非整数値、またはこれらの任意の組み合わせも含まれる。
【００５３】
１つの実施態様では、膜電極接合体が提供され、これは、アノード、カソード、これらの間にあるプロトン伝導性膜電解質、およびカソード側、アノード側、またはその両側にある１つ以上の多孔質輸送構造体を含んでいる。
【００５４】
１つの実施態様は、多孔質輸送構造体を含む直接メタノール型燃料電池を提供する。
【００５５】
複数のスタックを含むことができる燃料電池は、公知の方法に従って組み立てることができる。
【００５６】
燃料電池は、任意の電子装置または他の装置の電源として、例えば、交換用バッテリー、追加バッテリー（ｂａｔｔｅｒｙ  ｓｕｐｐｌｅｍｅｎｔ）、またはバッテリー・バックアップとして好適である。電子装置の一部の非限定例として、コンピューター、携帯情報端末、携帯電話、カメラ、携帯音楽装置、携帯ゲーム機、またはそれらの組み合わせがある。燃料電池を応用できるその他の装置として、発電機、自動車、オートバイ、スクーター、家庭電化製品、またはそれらの組み合わせがある。１つの実施態様では、燃料電池は、電力源として機能するように装置に電気的に接続される。
【００５７】
１つの実施態様では、装置または燃料電池は、燃料を貯蔵し、かつ／または燃料を燃料電池へ送り出すための１つ以上の手段、例えば、燃料カートリッジ、燃料タンク、または燃料経路（ｆｕｅｌ  ｌｉｎｅ）、あるいはこれらの組み合わせを好適に含むことができる。例えば、燃料電池は、特許文献２（すでに本明細書に援用されているもの）に開示されているような複式ポンプアノードシステムを実装することができる。
【００５８】
燃料電池は、特許文献１（すでに本明細書に援用されているもの）に開示されているような風上水障壁（ｕｐｗｉｎｄ  ｗａｔｅｒ  ｂａｒｒｉｅｒ）を実装することもできる。
【実施例】
【００５９】
以下の実施例は、説明の目的のために示すだけであり、特に明記されていない限り、限定することを意図するものではない。
【００６０】
１２ｃｍ２の作用面積（ａｃｔｉｖｅ  ａｒｅａ）を有する、本発明の１つの実施態様による燃料電池を作製した。カソードバッキング層は、３０μｍの厚さの微孔質層（ＭＰＬ）を有する、３００μｍの厚さの炭素布の気体拡散層（ＧＤＬ）であった。カソードの多孔質輸送構造体は、図２に示すように表面上に機械加工された正方形の開口チャネルを有する多孔質炭素ブロックであった。アノードのバッキング層は、厚さが２６０μｍの東レ（Ｔｏｒａｙ）の炭素紙ＴＧＰＨ０９０であった。アノードの双極板は、従来の二路式蛇行流れ場（ｔｗｏ−ｐａｓｓ  ｓｅｒｐｅｎｔｉｎｅ  ｆｌｏｗｆｉｅｌｄ）であった。膜電極接合体（ＭＥＡ）は、アノードバッキング層とカソードバッキング層を触媒の塗布されたナフィオン（登録商標）１１２膜にホットプレスすることにより作製した。アノード上のＰｔ−Ｒｕブラックの塗布量およびカソード上のＰｔブラック（ジョンソン・マッセイ・カンパニー（Ｊｏｈｎｓｏｎ  Ｍａｔｔｈｅｙ  Ｃｏｍｐａｎｙ）の１つであるアルファ・エイサー社（Ａｌｆａ  Ａｅｓａｒ））の塗布量はそれぞれ５．８ｍｇ／ｃｍ２および４．９ｍｇ／ｃｍ２であった。電池は、アノードおよびカソードがそれぞれ２Ｍメタノールおよび乾燥空気のときに、６０℃で作動した。
【００６１】
例示された電池と同じであるが、ただし、カソードの多孔質輸送構造体の代わりに従来の溝を有する固体双極板を用いた比較電池を作製した。
【００６２】
図９は、例示的電池および比較電池のそれぞれにおける、測定された膜の水輸送係数（α）を示している。例示的電池の水輸送係数は、０．１より小さく、空気流量の影響を受けない。例示的実施態様で観察されたα値は、多孔質輸送構造体のない比較例で観察された値よりも約５〜１０倍小さい。
【００６３】
図１０は、２Ｍのメタノール燃料を供給し６０℃で作動させている間に１５０ｍＡ／ｃｍ２で放電させた１２ｃｍ２の電池の電圧曲線を示す。カソードの空気化学量論量が２から３の間では、測定された電池電圧は０．３６〜０．４１Ｖの範囲であり、電力密度は５４〜６１．５ｍＷ／ｃｍ２の範囲である。例示された実施態様の水のクロスオーバー係数を測定すると、カソード側に多孔質輸送構造体がなく、それ以外はすべて同じ条件および同じ電池構造である従来のＤＭＦＣにおける０．６と比べて、０．０５６〜０．０９となった。
【００６４】
したがってこの実施例は、アノードからカソードへの水の流れを少なくするかまたは反対方向にする点で、それゆえに、カソード排気から水を回収することなく、濃縮燃料を使用できるという点で、本発明の効果性を実証している。
【００６５】
本発明について十分に説明したので、本明細書に非常に具体的に説明された詳細に頼らなくとも、本発明を実施できることは明らかなはずである。
【図面の簡単な説明】
【００６６】
【図１】本発明の１つの実施態様の略図を示す。
【図２】本発明の別の実施態様の略図を示す。
【図３】本発明の別の実施態様の略図を示す。
【図４】本発明の別の実施態様の略図を示す。
【図５】本発明の別の実施態様の略図を示す。
【図６】本発明の別の実施態様の略図を示す。
【図７】本発明の別の実施態様の略図を示す。
【図８】本発明の別の実施態様の２つの図を示しており、図８ｂは図８ａのＡ−Ａ’の線に沿った断面図である。
【図９】例示した本発明の実施態様および比較例に関する、測定された最終的な水輸送係数（α）対カソード空気化学量論量（ａｉｒ  ｓｔｏｉｃｈｉｏｍｅｔｒｙ）または流量のグラフを示す。
【図１０】６０℃において１５０ｍＡ／ｃｍ２で放電した例示の本発明の実施態様における電圧曲線のグラフを示す。説明文中の「α＝０．０９、０．０８５、および０．０５６」のデータはそれぞれグラフの中の上部、中間、下部の曲線に対応する。
【図１】
2009026762.tif 000003
【図２】
2009026762.tif 000004
【図３】
2009026762.tif 000005
【図４】
2009026762.tif 000006
【図５】
2009026762.tif 000007
【図６】
2009026762.tif 000008
【図７】
2009026762.tif 000009
【図８】
2009026762.tif 000010
【図９】
2009026762.tif 000011
【図１０】
2009026762.tif 000012
【外国語明細書】
2009026762.tif 000013
2009026762.tif 000014
2009026762.tif 000015
2009026762.tif 000016
2009026762.tif 000017
2009026762.tif 000018
2009026762.tif 000019
2009026762.tif 000020
2009026762.tif 000021
2009026762.tif 000022
2009026762.tif 000023
2009026762.tif 000024
2009026762.tif 000025
2009026762.tif 000026
2009026762.tif 000027
2009026762.tif 000028
2009026762.tif 000029
2009026762.tif 000030
2009026762.tif 000031
2009026762.tif 000032
2009026762.tif 000033
2009026762.tif 000034
2009026762.tif 000035
2009026762.tif 000036
2009026762.tif 000037
2009026762.tif 000038
2009026762.tif 000039
2009026762.tif 000040